(57)【要約】【課題】  発色性、光沢性、及び耐オゾン性にも優れるカラーメタリック画像を記録することができるインクジェット記録方法及びインクジェット記録装置の提供。【解決手段】  記録媒体に、インクジェット方式の記録ヘッドを用いて画像を記録するインクジェット記録方法であって、第１インクを前記記録媒体に付与する工程、及び前記第１インクを付与した領域の少なくとも一部に重なるように、第２インクを前記記録媒体に付与する工程を有し、前記第１インクが、銀粒子を含有するインクであり、前記第２インクが、２又は３個の単環が縮合した縮合環を持つ分子で構成される、赤系の有機顔料を含有するインクであることを特徴とするインクジェット記録方法。【選択図】  なし【特許請求の範囲】
【請求項１】
記録媒体に、インクジェット方式の記録ヘッドを用いて画像を記録するインクジェット記録方法であって、
第１インクを前記記録媒体に付与する工程、及び前記第１インクを付与した領域の少なくとも一部に重なるように、第２インクを前記記録媒体に付与する工程を有し、
前記第１インクが、銀粒子を含有するインクであり、
前記第２インクが、２又は３個の単環が縮合した縮合環を持つ分子で構成される、赤系の有機顔料を含有するインクであることを特徴とするインクジェット記録方法。
【請求項２】
前記赤系の有機顔料が、ジケトピロロピロール顔料又はアゾ顔料である請求項１に記載のインクジェット記録方法。
【請求項３】
前記アゾ顔料が、モノアゾ顔料である請求項２に記載のインクジェット記録方法。
【請求項４】
前記記録媒体の単位面積当たりの前記赤系の有機顔料の付与量（ｍｇ／ｉｎｃｈ２）が、前記銀粒子の付与量（ｍｇ／ｉｎｃｈ２）に対する比率で、０．１倍以上２．０倍以下である請求項１乃至３のいずれか１項に記載のインクジェット記録方法。
【請求項５】
前記第１インクを前記記録媒体に付与する工程、及び、前記第２インクを前記記録媒体に付与する工程を行う時間差が、１秒以上である請求項１乃至４のいずれか１項に記載のインクジェット記録方法。
【請求項６】
前記記録媒体の単位領域への前記第１インクの付与を、４回以上に分割して行う請求項１乃至５のいずれか１項に記載のインクジェット記録方法。
【請求項７】
前記記録媒体の単位領域への前記第２インクの付与を、４回以上１６回以下に分割して行う請求項１乃至６のいずれか１項に記載のインクジェット記録方法。
【請求項８】
記録媒体に、インクジェット方式の記録ヘッドを用いて画像を記録する手段を備えたインクジェット記録装置であって、
前記インクジェット記録装置が、第１インクを前記記録媒体に付与する手段、及び前記第１インクを付与した領域の少なくとも一部に重なるように、第２インクを前記記録媒体に付与する手段を備え、
前記第１インクが、銀粒子を含有するインクであり、
前記第２インクが、２又は３個の単環が縮合した縮合環を持つ分子で構成される、赤系の有機顔料を含有するインクであることを特徴とするインクジェット記録装置。
【発明の詳細な説明】
【技術分野】
【０００１】
本発明は、インクジェット記録方法、及びインクジェット記録装置に関する。
【背景技術】
【０００２】
金属粒子を含有するインクは、用いる金属粒子の導電性を利用して、電気回路の形成に使用されてきたが、近年では、クリスマスカードなどのメタリック感を表現する用途においても使用されるようになってきている。特に、メタリック感のある画像にカラーの色調を持たせる、すなわち、「カラーメタリック画像」を記録するニーズがある。カラーメタリック画像を記録するために、記録媒体に、銀粒子を含有するインク、及び顔料を含有するインクを順に重ねて付与するインクジェット記録方法が提案されている（特許文献１参照）。
【先行技術文献】
【特許文献】
【０００３】
【特許文献１】特開２０１２−１２１２７９号公報
【発明の概要】
【発明が解決しようとする課題】
【０００４】
本発明者らは、特許文献１に記載されたインクジェット記録方法でカラーメタリック画像を記録し、得られた画像について検討した。特定の色相を持つ有機顔料を含有するインクを用いて記録されるカラーメタリック画像は、金属光沢感を有し、良好な光沢性を示すとともに、有機顔料の色調を呈し、発色性を示すものであった。但し、有機顔料の種類によっては、大気中のオゾンガスなどにより光沢性が低下して、耐オゾン性が不十分となる場合があることがわかった。
【０００５】
したがって、本発明の目的は、発色性、光沢性、及び耐オゾン性に優れるカラーメタリック画像を記録することができるインクジェット記録方法及びインクジェット記録装置を提供することにある。
【課題を解決するための手段】
【０００６】
上記の目的は、以下の本発明によって達成される。すなわち、本発明にかかるインクジェット記録方法は、記録媒体に、インクジェット方式の記録ヘッドを用いて画像を記録するインクジェット記録方法であって、第１インクを前記記録媒体に付与する工程、及び前記第１インクを付与した領域の少なくとも一部に重なるように、第２インクを前記記録媒体に付与する工程を有し、前記第１インクが、銀粒子を含有するインクであり、前記第２インクが、２又は３個の単環が縮合した縮合環を持つ分子で構成される、赤系の有機顔料を含有するインクであることを特徴とする。
【発明の効果】
【０００７】
本発明によれば、発色性、光沢性、及び耐オゾン性に優れるカラーメタリック画像を記録することができるインクジェット記録方法及びインクジェット記録装置を提供することができる。
【図面の簡単な説明】
【０００８】
【図１】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【０００９】
以下に、好ましい実施の形態を挙げて、本発明をさらに詳細に説明する。本発明においては、化合物が塩である場合は、インク中では塩はイオンに解離して存在しているが、便宜上、「塩を含有する」と表現する。物性値は、特に断りのない限り、常温（２５℃）における値である。
【００１０】
特許文献１に記載されているように、カラーメタリック画像は、記録媒体に、銀粒子を含有するインク及び色材を含有するインクを順に重ねて付与して記録し得る。このようにして記録されるカラーメタリック画像は、記録媒体上に、彩度を有しない銀層、及び色材層がこの順に形成された層構成を有する。銀粒子により形成された銀層が金属光沢感を示すことで、光沢性を有するメタリック画像となる。また、カラーメタリック画像に入射した光は、色材層を透過して銀層で反射し、再び色材層を透過して、インクに含有させた色材の色調を発現する。つまり、銀層が光を反射することでメタリック感、すなわち光沢性が発現し、光が色材層を透過することで、発色性が発現する。このように、本発明における「発色性」を有する画像とは、画像からの正反射光が、無色の銀色ではなく第２インクの色材の色調を呈する画像を指す。正反射光は、画像への入射光が、画像の法線方向と光の入射方向とのなす角（入射角）と同じ角度（反射角）をもって反射する光である。
【００１１】
発色性及び光沢性を発現させるためには、記録媒体において、銀層及び色材層の界面が混ざり合わずに、互いに分離して存在することが重要である。染料インクの場合、銀層と分離した色材層が形成されにくい。これは、染料が粒子を形成していないため、銀層の上に留まりにくく、銀層の内部や記録媒体に沈み込むからである。一方、顔料インクの場合、銀層と分離した色材層が形成されやすい。これは、粒子を形成している顔料は銀層の上に留まりやすいからである。
【００１２】
但し、本発明者らが検討したところ、顔料インクの色材として無機顔料を用いた場合、発色性及び光沢性を有する画像を記録することはできなかった。透明性が高い有機顔料と比べて、無機顔料は透明性が低いので、隠蔽性が高いという特性を有する。無機顔料を含有するインクを用いると、銀層の上に形成される顔料層の隠蔽性も高くなる。画像に入射した光は顔料層を透過しにくく、銀層にまで届きにくいので、銀層から反射する光も少なくなる。このため、光沢性が発現しなかったと考えられる。また、銀層から反射したわずかな光も、隠蔽性の高い顔料層を透過しにくい。このため、無機顔料の色調の補色に対応する光が十分に吸収されず、無機顔料の彩度が低くなって発色性が発現しなかったと考えられる。
【００１３】
インクの色材として有機顔料を用いれば、発色性及び光沢性は発現し得る。しかし、このようにして記録した画像を保存する間に画像がオゾンにさらされると、光沢性が損なわれていく、すなわち、耐オゾン性が不十分となることがわかった。本発明者らがオゾンによる光沢性の低下の原因について解析したところ、光沢性の低下した領域ではハロゲン化銀が形成されていた。その理由は、以下のように推測される。
【００１４】
画像の記録に利用される記録媒体には、一般に、塩化物イオン（Ｃｌ−）などのハロゲン化物イオンが含まれる。例えば、普通紙などのインク受容層を有しない記録媒体には、パルプの漂白剤に由来する塩化物イオンが含まれる。また、インク受容層を有する記録媒体には、カウンターイオンが塩化物イオンである樹脂などのカチオン性化合物が含まれる。画像を保存する間に、記録媒体は空気中の水分を吸収する。この水にハロゲン化物イオンが溶解し、記録媒体の表面近傍にハロゲン化物イオンが滲み出てくる。一方で、オゾンは顔料層の微細な細孔を透過して銀層にまで到達し、銀層を構成する銀を酸化させることによって、銀イオンが生ずる。記録媒体の表面近傍において、ハロゲン化物イオンと銀イオンとが反応することで、ハロゲン化銀が生成し、光沢性が低下したと考えられる。
【００１５】
さらに、赤系の有機顔料を用いる場合、オゾンによる光沢性の低下が顕著に生ずる場合があった。本発明者らは、インクジェット用のインクに汎用の赤系の有機顔料である、キナクリドン顔料について検討した。以下、「赤系の有機顔料」を単に「有機顔料」と記載することがある。
【００１６】
キナクリドン顔料を構成する分子は５個の単環が縮合した縮合環を持つ。複数の単環で構成される化合物は単結合及び多重結合が連なった共役系を構成するため、その分子内には非局在化したπ電子が多数存在する。π電子を多く有する分子内では、量子力学的なゆらぎや光励起による誘導などによって、一時的な電気双極子（正電荷と負電荷）が生じやすい。上記したように、空気中の水分が画像に付着すると、極性分子である水分子が一時的な電荷の偏りによって顔料の結晶内に引き込まれる。但し、この電気双極子は永続的なものではないので、水分子は結晶内のある位置にとどまることはなく、顔料の結晶内を絶えず移動する。
【００１７】
また、顔料がオゾンにさらされると、顔料を構成する分子の炭素−炭素間二重結合がオゾンにより酸化されて、カルボニル基やヒドロキシ基などの極性を持つ親水性基が生ずる。顔料の粒子表面に親水性基が生成し、この親水性基によって、水分子の顔料の結晶内への引き込みが促進される。
【００１８】
このように、キナクリドン顔料のような、多数の単環が縮合した分子で構成される顔料は、その結晶内に水分子を引き込みやすい。カラーメタリック画像を構成する顔料層がキナクリドン顔料で形成されている場合、顔料層は空気中の水分子を多く取り込み、水分子は銀層を通過して記録媒体の表面近傍にまで到達する。この水にハロゲン化物イオンが溶解し、記録媒体の表面近傍にハロゲン化物イオンが滲み出てくる。そして、ハロゲン化物イオンと、オゾンによって生成した銀イオンとが反応して、ハロゲン化銀が生成し、光沢性が低下したと考えられる。
【００１９】
上記を踏まえると、赤系の有機顔料としては、顔料の結晶内に水分子を引き込みにくい有機顔料を用いる必要がある。このため、本発明では、縮合環を構成する単環が２又は３個と少ない分子で構成される有機顔料を用いる。縮合環を構成する単環が２又は３個と少ない有機顔料であっても、キナクリドン顔料と同様にオゾンの作用によって酸化されて、顔料の粒子表面に親水性基が生成する。但し、縮合環を構成する単環が２又は３個と少ない有機顔料は、分子内の共役系が狭く、電気双極子が生じにくいので、キナクリドン顔料の場合とは異なり、空気中の水分が顔料の結晶内に引き込まれにくい。結果として、水に溶解するハロゲン化物イオンが少なく、ハロゲン化銀も生成しにくいので、光沢性の低下は抑えられ、耐オゾン性が損なわれることはない。
【００２０】
顔料を構成する分子内の共役系は発色に関連し、共役系が広いほど発色性の向上には有利である。したがって、２又は３個の単環が縮合した縮合環を持ち、キナクリドン顔料と比べると共役系が狭い分子で構成される有機顔料を用いる場合、発色性が相対的に低くなることが予想された。しかし、色材が顔料である場合は、顔料の分子そのものの発色による寄与以外にも、顔料の結晶構造や分子間相互作用による発色の寄与も大きいため、予想したほど発色性が低いということはなかった。
【００２１】
＜インクジェット記録方法、インクジェット記録装置＞
本発明のインクジェット記録方法は、銀粒子を含有する第１インクを記録媒体に付与する工程、及び第１インクを付与した領域の少なくとも一部に重なるように、所定の顔料を含有する第２インクを記録媒体に付与する工程を有する。また、本発明のインクジェット記録装置は、第１インクを記録媒体に付与した後に、第２インクを、第１インクを付与した領域の少なくとも一部に重なるように付与して記録媒体に画像を記録する手段を備える。
【００２２】
インクジェット方式の記録ヘッドからインクを吐出させる方式としては、インクに力学的エネルギーを付与する方式や、インクに熱エネルギーを付与する方式が挙げられる。本発明においては、インクに熱エネルギーを付与してインクを吐出する方式を採用することが好ましい。本発明の記録方法では、各インクと反応するような反応液を付与する工程や、紫外線や電子線などの活性エネルギー線の照射を行う工程を実施する必要はない。また、各インクは、記録媒体（好適には、浸透性を有する記録媒体）に直接付与することが好ましい。
【００２３】
図１は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【００２４】
第１インク記録媒体に付与する工程、及び第２インクを記録媒体に付与する工程を行う時間差は、１秒以上であることが好ましい。この時間差は、記録媒体に第１インクが付与されてから、その上に重ねて付与される第２インクが第１インクに接触するまでの時間であるということができる。前記時間差が１秒未満であると、第１インク及び第２インクを重ねて付与する時間差が短いため、銀粒子が融着していない状態で、有機顔料を含有するインクが付与されることになる。すると、有機顔料を含有するインクの液体成分に銀粒子が分散して、銀粒子が移動しやすくなり、銀層及び色材層を分離して存在させにくいので、高いレベルの発色性及び光沢性が十分に得られない場合がある。前記時間差が長すぎると画像を記録する際の生産性が低下する場合があるため、６００秒以下であることが好ましい。前記時間差は、３秒以上３００秒以下であることがさらに好ましく、３秒以上９０秒以下であることが特に好ましい。
【００２５】
第１インクを記録媒体に付与する工程、及び、第２インクを記録媒体に付与する工程を行う時間差を所定の範囲内とする、すなわち、第１インク及び第２インクを記録媒体に所定の時間差で付与する方法を説明する。例えば、記録ヘッドを主走査方向に移動させながら画像を記録するシリアル方式で、片方向記録を行う場合、以下の（１）〜（３）などの方法を利用することができる。単位領域とは、１画素や１バンドなどの任意の領域として設定することができる。
【００２６】
（１）主走査方向に直交する方向に配列された第１インク及び第２インクのそれぞれの吐出口列を有する記録ヘッドを用いる。記録媒体の単位領域に第１インクを付与した後、記録媒体を搬送することなく、前記単位領域に第２インクを付与する。
【００２７】
（２）主走査方向に直交する方向に配列された第１インク及び第２インクのそれぞれの吐出口列を有する記録ヘッドを用いる。第１インクは副走査方向における上流側の吐出口列の一部分にあたる吐出口を、第２インクは副走査方向における下流側の吐出口列の一部分にあたる吐出口を使用する。そして、記録媒体を搬送しながら、記録媒体の単位領域に第１インク及び第２インクを付与する。
【００２８】
（３）副走査方向における上流側に第１インクの吐出口列、下流側に第２インクの吐出口列を有する記録ヘッドを用いる。第１インクは上流側の吐出口列の一部分にあたる吐出口を、第２インクは下流側の吐出口列の一部分にあたる吐出口を使用する。そして、記録媒体を搬送しながら、記録媒体の搬送時間分の時間差を少なくとも空けて、第１インク及び第２インクを付与する。
【００２９】
上記では、片方向記録を行う場合を例に挙げて説明した。勿論、本発明では、双方向記録を行う場合であっても、２種類のインクを記録媒体に所定の時間差で付与することができれば、どのような方法を利用してもよい。
【００３０】
記録媒体の単位領域へのインクの付与は、１回で行ってもよいし、複数回に分割して行ってもよい。複数回に分割する際は、記録ヘッドの主走査の回数（記録パス数）で調整することができる。分割の回数が少ないと、インクが記録媒体に付与されてから液体成分が記録媒体に浸透する以前に複数のドットが接触しやすいため、表面が平滑な銀層や顔料層が形成されやすい。一方、分割の回数が多いと、先に記録媒体に付与されたインクの液体成分が記録媒体に浸透した後に、次のインクが付与される。そのため、複数のドットの重なり部分に段差が生じやすく、表面が平滑な銀層や顔料層が形成されにくい。このような現象を踏まえると、各インクを付与する際の記録パス数は以下のように設定することが好ましい。
【００３１】
記録媒体の単位領域への第１インクの付与は、４回以上に分割して行うことが好ましい。金属は表面エネルギーが高い物質であり、銀層の表面は後に付与されるインクが濡れやすい。銀層をはじめとしたインクが濡れやすい物質は、その表面が平滑であるほどインクが濡れにくくなる傾向にある。分割の回数を４回未満として第１インクを付与する場合、より平滑な表面の銀層が形成されて、インクが濡れにくくなる。このような銀層の上には平滑な表面の顔料層が形成されにくい。これにより、オゾンと接触する顔料層の表面積が大きくなり、オゾンと接触した顔料の粒子表面に親水性基が多く生じ、この親水性基によって空気中の水分が顔料の結晶内に引き込まれやすくなる。そのため、光沢性の低下を効果的に抑制することができず、高いレベルの耐オゾン性が十分に得られない場合がある。記録媒体の単位領域への第１インクの付与は、１０回以下に分割して行うことが好ましい。
【００３２】
記録媒体の単位領域への第２インクの付与は、４回以上１６回以下に分割して行うことが好ましい。分割の回数を４回未満として第２インクを付与する場合、記録媒体の単位領域に１度に付与されるインクの量を多くすることになる。この場合、第２インクの液体成分が蒸発しにくくなったり、記録媒体に浸透しにくくなったりする。これにより、第２インクの液体成分に銀粒子が分散して、銀層及び顔料層の界面が混ざり合いやすくなり、高いレベルの発色性及び光沢性が十分に得られない場合がある。さらに、銀層及び顔料層の界面が混ざり合いやすくなるため、銀粒子が顔料により覆われていない領域が生じ、この領域の銀粒子がオゾンにさらされやすくなる。すると、オゾンによる銀のイオン化が促進されるため、ハロゲン化銀の形成を抑制しにくく、高いレベルの耐オゾン性が十分に得られない場合がある。一方、１６回を超える分割の回数で第２インクを付与する場合、平滑な表面の顔料層が形成されにくい。これにより、顔料層の表面積が大きくなるため、オゾンと接触することで顔料の粒子表面に親水性基が生じやすく、空気中の水分が顔料の結晶内に引き込まれやすい。そのため、光沢性の低下を効果的に抑制することができず、高いレベルの耐オゾン性が十分に得られない場合がある。
【００３３】
＜第１インク＞
第１インクは、銀粒子を含有するインクであり、水性媒体として少なくとも水を含有する水性インクであることが好ましい。第１インクは、活性エネルギー線硬化型である必要はないので、重合性基を有するモノマーなどを含有させる必要もない。以下、第１インクを構成する成分について説明する。
【００３４】
（銀粒子）
第１インクの色材は銀粒子である。銀粒子は、銀原子で構成されている。銀粒子は、銀原子以外にも、他の金属原子、酸素原子、硫黄原子、炭素原子などを含んで構成されていてもよい。但し、銀粒子中の銀原子の割合（％）は、５０．０質量％以上１００．０質量％以下であることが好ましい。第１インク中の銀粒子の含有量（質量％）は、インク全質量を基準として、２．０質量％以上１５．０質量％以下であることが好ましく、２．０質量％以上８．０質量％以下であることがさらに好ましい。第１インクは、銀粒子以外の色材（「他の色材」と記載）をさらに含有してもよいし、含有しなくてもよい。他の色材の含有量（質量％）は、銀粒子の含有量（質量％）に対する質量比率で、０．０倍以上５．０倍以下であることが好ましく、０．０倍以上３．０倍以下であることがより好ましい。前記質量比率は、０．０倍以上０．１倍以下であることがさらに好ましい。
【００３５】
銀粒子の製造方法としては、例えば、銀の塊をボールミルやジェットミルなどの粉砕機で粉砕する方法（粉砕法）、銀イオン又は銀錯体を還元剤により還元して凝集させる方法（還元法）などが挙げられる。本発明においては、銀粒子の粒子径制御のしやすさ、及び銀粒子の分散安定性の観点から、還元法により製造された銀粒子を用いることが好ましい。
【００３６】
銀粒子は、界面活性剤や樹脂などの分散剤を用いて分散されたものを用いることが好ましく、分散剤としては樹脂がより好ましい。第１インク中の分散剤の含有量（質量％）は、インク全質量を基準として、０．１質量％以上５．０質量％以下であることが好ましい。
【００３７】
銀粒子の分散剤としては、アニオン性界面活性剤、ノニオン性界面活性剤、カチオン性界面活性剤、両性界面活性剤などの各種の界面活性剤を用いることができる。アニオン性界面活性剤としては、脂肪酸塩、アルキル硫酸エステル塩、アルキルアリールスルホン酸塩、アルキルジアリールエーテルジスルホン酸塩、ジアルキルスルホコハク酸塩、アルキルリン酸塩、ナフタレンスルホン酸ホルマリン縮合物、ポリオキシエチレンアルキルエーテル硫酸塩、ポリオキシエチレンアルキルリン酸エステル塩、グリセロールボレイト脂肪酸エステルなどが挙げられる。ノニオン性界面活性剤としては、ポリオキシエチレンアルキルエーテル、ポリオキシエチレンポリオキシプロピレンブロックコポリマー、ソルビタン脂肪酸エステル、グリセリン脂肪酸エステル、ポリオキシエチレン脂肪酸エステル、ポリオキシエチレンアルキルアミン、フッ素系化合物、シリコーン系化合物などが挙げられる。カチオン性界面活性剤としては、アルキルアミン塩、第４級アンモニウム塩、アルキルピリジニウム塩、アルキルイミダゾリウム塩などが挙げられる。両性界面活性剤としては、アルキルアミンオキサイド、ホスファチジルコリンなどが挙げられる。なかでも、アニオン性界面活性剤、及びノニオン性界面活性剤からなる群より選択される少なくとも１種の界面活性剤を分散剤として用いることが好ましい。アニオン性界面活性剤としては、ポリオキシエチレンアルキルエーテル硫酸塩を用いることが好ましい。また、ノニオン界面活性剤としては、ポリオキシエチレンアルキルエーテルを用いることが好ましい。分散剤として界面活性剤を用いる場合、第１インク中の分散剤の含有量（質量％）は、銀粒子の含有量（質量％）に対する質量比率で、０．０２倍以上１．００倍以下であることが好ましい。
【００３８】
また、銀粒子の分散剤としては、アニオン性基を有するユニットとアニオン性基を有しないユニットとを持つ樹脂を用いることができる。樹脂の骨格としては、ビニル系樹脂、エステル系樹脂、アミノ系樹脂、アクリル系樹脂、エポキシ系樹脂、ウレタン系樹脂、エーテル系樹脂、アミド系樹脂、フェノール系樹脂、シリコーン系樹脂、フッ素系樹脂などが挙げられる。分散剤として樹脂を用いる場合、第１インク中の分散剤の含有量（質量％）は、銀粒子の含有量（質量％）に対する質量比率で、０．０５倍以上１．００倍以下であることが好ましい。
【００３９】
銀粒子の体積基準の累積５０％粒子径（Ｄ５０）は、１００ｎｍ以下であることが好ましく、５０ｎｍ以下であることがさらに好ましい。体積基準の累積５０％粒子径は、粒子径積算曲線において、測定された粒子の総体積を基準として小粒子径側から積算して５０％となった粒子の直径を指す。累積５０％粒子径が小さい場合、単位質量当たりの銀原子数に占める、銀粒子の表面に存在する銀原子の割合が多いことになる。銀粒子中で動きやすい銀原子の割合が多くなることで、ある銀粒子の表面に存在する銀原子が、その周囲の銀粒子の表面に存在する銀原子と金属結合を形成しやすいので、銀粒子が融着しやすくなる。したがって、Ｄ５０が５０ｎｍ以下であると、光沢性が向上する傾向にある。累積５０％粒子径は、１ｎｍ以上であることが好ましく、１０ｎｍ以上であることがさらに好ましい。
【００４０】
銀粒子の体積基準の累積５０％粒子径は、第１インクや銀粒子の分散液を水で希釈したものを試料として、以下のように測定することができる。シリコン基板に試料を塗布した後に、水を除去して試料を作製する。得られた試料を利用して、３，０００個以上の銀粒子について、走査型電子顕微鏡（ＳＥＭ）、透過型電子顕微鏡（ＴＥＭ）などで観察し、画像処理を行って、上述の定義の粒子径を算出する。後述する実施例では、銀粒子を観察した後、画像解析・計測ソフトウェア（商品名「ＷｉｎＲＯＯＦ２０１５」、三谷商事製）を利用して、粒子径を算出した。なお、銀粒子の粒子径は、インクや分散液について、動的光散乱法により測定することもできる。但し、測定値が凝集などの影響を受けて変動しやすいので、動的光散乱法で測定する場合は、水で十分に希釈して測定することが好ましい。
【００４１】
記録媒体の単位面積当たりの、銀粒子の付与量（ｍｇ／ｉｎｃｈ２）は、０．０１ｍｇ／ｉｎｃｈ２以上１．００ｍｇ／ｉｎｃｈ２以下であることが好ましい。
【００４２】
（界面活性剤）
第１インクは、銀粒子の分散剤として用い得る界面活性剤とは別に、さらに界面活性剤を含有することが好ましい。第１インク中の、銀粒子の分散剤として用いる界面活性剤以外の、界面活性剤の含有量（質量％）は、インク全質量を基準として、０．１質量％以上２．０質量％以下であることが好ましい。
【００４３】
界面活性剤としては、アニオン性界面活性剤、ノニオン性界面活性剤、カチオン性界面活性剤、両性界面活性剤などが挙げられる。なかでも、アセチレングリコールのエチレンオキサイド付加物、ポリオキシエチレンアルキルエーテルなどのノニオン性界面活性剤が好ましい。
【００４４】
（水性媒体）
第１インクは、水、又は水及び水溶性有機溶剤の混合溶媒である水性媒体を含有することが好ましい。第１インクは、水性媒体として水を含有するインク（水性インク）であることが好ましい。水としては脱イオン水やイオン交換水を用いることが好ましい。第１インク中の水の含有量（質量％）は、インク全質量を基準として、５０．０質量％以上９５．０質量％以下であることが好ましい。水溶性有機溶剤は、水溶性であれば特に制限はなく、アルコール類、（ポリ）アルキレングリコール類、グリコールエーテル類、含窒素極性溶剤類、含硫黄極性溶剤類などをいずれも用いることができる。第１インク中の水溶性有機溶剤の含有量（質量％）は、インク全質量を基準として、３．０質量％以上５０．０質量％以下であることが好ましい。インクジェット記録方法に適用する際に、水溶性有機溶剤の含有量が上記した範囲を外れると、耐固着性や吐出安定性などの信頼性がやや低下する場合がある。
【００４５】
（その他の成分）
第１インクには、上記成分の他に、尿素やその誘導体、トリメチロールプロパン、及びトリメチロールエタンなどの２５℃で固体の水溶性有機化合物を含有させてもよい。また、第１インクには、上記成分以外にも必要に応じて、消泡剤、ｐＨ調整剤、防錆剤、防腐剤、防黴剤、酸化防止剤、還元防止剤、及びキレート剤などの種々の添加剤を含有させてもよい。
【００４６】
（第１インクの物性）
第１インクの２５℃における粘度は、１ｍＰａ・ｓ以上６ｍＰａ・ｓ以下であることが好ましく、１ｍＰａ・ｓ以上４ｍＰａ・ｓ以下であることがさらに好ましい。また、第１インクの２５℃における表面張力は、１０ｍＮ／ｍ以上６０ｍＮ／ｍ以下であることが好ましく、２０ｍＮ／ｍ以上５０ｍＮ／ｍ以下であることがさらに好ましく、２５ｍＮ／ｍ以上４０ｍＮ／ｍ以下であることが特に好ましい。
【００４７】
＜第２インク＞
第２インクは、２又は３個の単環が縮合した縮合環を持つ分子で構成される、赤系の有機顔料を含有するインクであり、水性媒体として少なくとも水を含有する水性インクであることが好ましい。第２インクは、活性エネルギー線硬化型である必要はないので、重合性基を有するモノマーなどを含有させる必要もない。以下、第２インクを構成する成分について説明する。
【００４８】
（赤系の有機顔料）
第２インクの色材は２又は３個の単環が縮合した縮合環を持つ分子で構成される、赤系の有機顔料である。第２インク中の赤系の有機顔料の含有量（質量％）は、インク全質量を基準として、０．０５質量％以上１５．０質量％以下であることが好ましく、０．１質量％以上１０．０質量％以下であることがさらに好ましい。
【００４９】
縮合環とは、２個以上の単環が２以上の原子を共有している環構造である。また、本発明における「赤系の有機顔料」とは、色相角ｈが、０°以上５０°以下及び３２０°以上３６０°未満である顔料を指す。顔料の色相角は、当該顔料を含む液体の分光透過率から算出することができる。具体的には、無色透明の液媒体（好ましくは水）に顔料の含有量が０．００１％程度となるように分散させた試料について、分光光度計を利用して測色を行い、色相角ｈを算出する。分光光度計による測色は、標準光源：Ｄ６５、視野角：２°、測定光源：ハロゲンランプ、の条件で行うことができる。色相角ｈは、ＣＩＥ（国際照明委員会）により規定されたＬ＊ａ＊ｂ＊表示系に基づく色度ａ＊及びｂ＊から算出する。上記の測色の際、顔料を液媒体中に分散させるための分散剤などは、色相角の測色値に実質的に影響を及ぼさないので、除去しなくてもよい。後述する実施例では、顔料分散液を利用して試料を調製し、色相角を測定したが、インクから適宜取り出した顔料を用いても同様に測定することができる。
【００５０】
２又は３個の単環が縮合した縮合環を持つ分子で構成される赤系の有機顔料としては、Ｃ．Ｉ．ピグメントレッド８３、８４、８５、８９、１７７などのアントラキノン顔料；Ｃ．Ｉ．ピグメントレッド２、４、９、１２、１４、２３、３１、３２、４９：１、４９：２、５７、６３：１、１１２、１４６、１４７、１５０、１７０、１７５、１７６、１８４、１８５、１８７、１８８、２０８、２１０、２４５、２６８、２６９などのモノアゾ顔料；Ｃ．Ｉ．ピグメントレッド１４４、１６６、２２１、２４２などのジスアゾ顔料；Ｃ．Ｉ．ピグメントレッド２５４、２５５、２６４、２７０、２７２、２８３、２９１などのジケトピロロピロール顔料；Ｃ．Ｉ．ピグメントレッド８１、８２、９０、１６９、１７２、１７３、１７４、１９１などのキサンテン顔料；Ｃ．Ｉ．ピグメントレッド８６、８７、８８、１８１、１９８などのインジゴイド顔料などが挙げられる。なかでも、上記の縮合環を２又は３個持つ分子で構成される、赤系の有機顔料を用いることが好ましい。
【００５１】
２又は３個の単環が縮合した縮合環を持つ分子で構成される、赤系の有機顔料としては、ジケトピロロピロール顔料又はアゾ顔料が好ましい。ジケトピロロピロール顔料及びアゾ顔料の分子構造は発色効率が高く、発色性に優れるため好適である。アゾ顔料としては、モノアゾ顔料、ジスアゾ顔料などが挙げられ、なかでもモノアゾ顔料が好ましい。複数のアゾ結合を有する分子で構成されるジスアゾ顔料は、モノアゾ顔料と比べると分子骨格が大きく、アゾ結合以外の、発色に寄与しない構造が大きい傾向にある。そのため、高いレベルの発色性が十分に得られない場合がある。
【００５２】
有機顔料の体積基準の累積５０％粒子径（Ｄ５０）は、５０ｎｍ以上２００ｎｍ以下であることが好ましい。体積基準の累積５０％粒子径は、粒子径積算曲線において、測定された粒子の総体積を基準として小粒子径側から積算して５０％となった粒子の直径を指す。粒子の質量が一定である場合、粒子径が小さいと総表面積は大きくなり、粒子径が大きいと総表面積は小さくなる。Ｄ５０が５０ｎｍ未満であると、粒子径が小さいため、有機顔料がオゾンにより酸化されやすく、銀層が露出してオゾンにさらされることがある。そのため、光沢性が低下しやすくなり、高いレベルの耐オゾン性が十分に得られない場合がある。一方、Ｄ５０が２００ｎｍ超であると、粒子径が大きいため、有機顔料の粒子表面で光が散乱しやすく、顔料層の光の透過性が低下し、高いレベルの発色性が十分に得られない場合がある。加えて、粒子径が大きいと顔料層の透明性が低下する傾向にあり、高いレベルの光沢性が十分に得られない場合がある。
【００５３】
顔料の体積基準の累積５０％粒子径は、第２インクや顔料分散液を水で希釈したものを試料として、動的光散乱方式の粒度分布測定装置で測定することができる。具体的には、第２インクや顔料分散液を、ローディングインデックス値が１〜２の範囲になるように水で希釈する。この試料について、上記測定装置を用いて、ＳｅｔＺｅｒｏ：３０ｓ、測定回数：３回、測定時間：１８０秒、形状：非球形、屈折率：１．５１の条件で累積５０％粒子径を測定する。上記では第２インクや顔料分散液を用いて測定する手法を例に挙げて説明したが、インクや顔料分散液から適宜取り出した顔料を用いても同様に測定することができる。
【００５４】
記録媒体の単位面積当たりの、赤系の有機顔料の付与量（ｍｇ／ｉｎｃｈ２）は、０．０１ｍｇ／ｉｎｃｈ２以上１．００ｍｇ／ｉｎｃｈ２以下であることが好ましい。記録媒体の単位面積当たりの、赤系の有機顔料の付与量（ｍｇ／ｉｎｃｈ２）は、銀粒子の付与量（ｍｇ／ｉｎｃｈ２）に対する比率で、０．１倍以上２．０倍以下であることが好ましい。前記比率が０．１倍未満であると、顔料層に光が透過する際に、有機顔料の補色に対応する光が十分に吸収されず、高いレベルの発色性が十分に得られない場合がある。また、顔料が少ないため、水分子は銀層を通過して記録媒体の表面近傍にまで到達しやすいうえ、銀層が顔料層を透過したオゾンにさらされやすいため、高いレベルの耐オゾン性が十分に得られない場合がある。一方、前記比率が２．０倍超であると、顔料層が厚いため隠蔽性が高く、銀層で反射する光が少なくなるため、高いレベルの光沢性が十分に得られない場合がある。前記比率は、第１インク中の銀粒子の含有量、第２インク中の赤系の有機顔料の含有量、第１インクの付与量、第２インクの付与量の少なくともいずれかにより調整することができる。
【００５５】
顔料の分散方式としては、分散剤として樹脂を用いた樹脂分散顔料や、顔料の粒子表面に親水性基が結合している自己分散顔料などを用いることができる。また、顔料の粒子表面に樹脂を化学的に結合させた樹脂結合型顔料や、顔料の粒子表面を樹脂などで被覆したマイクロカプセル顔料などを用いることができる。なかでも、発色性及び光沢性の観点で、樹脂分散顔料が好ましい。
【００５６】
第２インクは、赤系の有機顔料以外の有機顔料（「他の有機顔料」と記載する）をさらに含有してもよいし、含有しなくてもよい。他の有機顔料の含有量（質量％）は、赤系の有機顔料の含有量（質量％）に対する質量比率で、０．０倍以上５．０倍以下であることが好ましく、０．０倍以上３．０倍以下であることがより好ましい。前記質量比率は、０．０倍以上０．１倍以下であることがさらに好ましい。第２インクは、無機顔料をさらに含有してもよいが、無機顔料の含有量（質量％）は、赤系の有機顔料の含有量（質量％）に対する質量比率で、０．０倍以上０．１倍以下であることが好ましい。
【００５７】
（樹脂）
第２インクは、銀粒子の分散剤として用い得るもの以外にも樹脂を含有させることが好ましい。このような樹脂としては、水性媒体に溶解した状態の樹脂（水溶性樹脂）であってもよく、水性媒体に分散した状態の樹脂（水分散性樹脂、すなわち樹脂粒子）であってもよい。樹脂としては、系樹脂、アクリル系樹脂、オレフィン系樹脂などが挙げられ、なかでも系樹脂が好ましい。系樹脂は、上記で挙げたような樹脂のなかでも表面エネルギーが高いため、対象物へのインクの濡れ性を向上し得る。そのため、系樹脂を含有する第２インクを用いることで、より平滑な表面を有する顔料層を形成することができる。この場合、オゾンと接触する顔料層の表面積が小さくなるため、オゾンによる銀のイオン化が抑制され、光沢性の低下をさらに有効に抑制することができ、耐オゾン性がさらに向上する。
【００５８】
系樹脂としては、例えば、ポリイソシアネートとポリオールとを反応させて得ることができる。また、架橋剤や鎖延長剤をさらに反応させたものであってもよい。ウレタン系樹脂の重量平均分子量は、５，０００以上３０，０００以下であることが好ましく、１０，０００以上２５，０００以下であることがさらに好ましい。第２インク中のウレタン系樹脂の含有量（質量％）は、インク全質量を基準として、０．１質量％以上５．０質量％以下であることが好ましい。ウレタン系樹脂の含有量（質量％）は、有機顔料の含有量（質量％）に対する質量比率で、０．１倍以上１．０倍以下であることが好ましい。前記比率が０．１倍未満であると、有機顔料に対してウレタン系樹脂が少なく、平滑な表面の顔料層が形成されにくい。これにより、顔料層の表面積が大きくなるため、オゾンと接触することで顔料の粒子表面に親水性基が生じやすく、空気中の水分が顔料の結晶内に引き込まれやすい。そのため、光沢性の低下を効果的に抑制することができず、高いレベルの耐オゾン性が十分に得られない場合がある。一方、前記比率が１．０倍超であると、有機顔料に対してウレタン系樹脂が多いため、ウレタン系樹脂が有機顔料の発色を遮りやすく、高いレベルの発色性が十分に得られない場合がある。
【００５９】
（水性媒体）
第２インクは、水、又は水及び水溶性有機溶剤の混合媒体である水性媒体を含有することが好ましい。第２インクは、水性媒体として水を含有するインク（水性インク）であることが好ましい。水としては脱イオン水やイオン交換水を用いることが好ましい。第２インク中の水の含有量（質量％）は、インク全質量を基準として、５０．０質量％以上９５．０質量％以下であることが好ましい。水溶性有機溶剤は、水溶性であれば特に制限はなく、アルコール類、（ポリ）アルキレングリコール類、グリコールエーテル類、含窒素極性溶剤類、含硫黄極性溶剤類などをいずれも用いることができる。第２インク中の水溶性有機溶剤の含有量（質量％）は、第２インク全質量を基準として、３．０質量％以上５０．０質量％以下であることが好ましい。インクジェット記録方法に適用する際に、水溶性有機溶剤の含有量が上記した範囲を外れると、耐固着性や吐出安定性などの信頼性がやや低下する場合がある。
【００６０】
（その他の成分）
第２インクには、前記成分の他に、尿素やその誘導体、トリメチロールプロパン、及びトリメチロールエタンなどの２５℃で固体の水溶性有機化合物を含有させてもよい。また、第２インクには、上記成分以外にも必要に応じて、界面活性剤、消泡剤、ｐＨ調整剤、防錆剤、防腐剤、防黴剤、酸化防止剤、還元防止剤、及びキレート剤などの種々の添加剤を含有させてもよい。
【００６１】
（第２インクの物性）
第２インクの２５℃における粘度は、１ｍＰａ・ｓ以上６ｍＰａ・ｓ以下であることが好ましく、１ｍＰａ・ｓ以上４ｍＰａ・ｓ以下であることがさらに好ましい。また、第２インクの２５℃における表面張力は、１０ｍＮ／ｍ以上６０ｍＮ／ｍ以下であることが好ましく、２０ｍＮ／ｍ以上５０ｍＮ／ｍ以下であることがさらに好ましく、２５ｍＮ／ｍ以上４０ｍＮ／ｍ以下であることが特に好ましい。
【００６２】
＜記録媒体＞
記録媒体としては、どのようなものを用いてもよいが、普通紙や、インク受容層を有する記録媒体（光沢紙やアート紙）などの、浸透性を有する記録媒体を用いることが好ましい。なかでも、記録される画像のメタリック感に優れるため、光沢紙などのインク受容層を有する記録媒体を用いることが好ましい。インクジェット記録方法で用いられる光沢紙などの記録媒体は、通常、塩化物イオンなどのハロゲン化物イオンを含有するインク受容層を具備する。塩化物イオンは、例えば、ポリジアリルジメチルアンモニウムクロリド、ポリ塩化アルミニウムなどのカチオン性化合物に含まれている。
【実施例】
【００６３】
以下、実施例、及び比較例を挙げて本発明をさらに詳細に説明するが、本発明は、その要旨を超えない限り、下記の実施例によって何ら限定されるものではない。なお、成分量に関して「部」、及び「％」と記載しているものは特に断らない限り質量基準である。
【００６４】
＜銀粒子の分散液の調製＞
特表２０１０−５０７７２７号公報の実施例２の記載を参考にして、銀粒子の含有量が１０．０％であり、樹脂の含有量が２．０％である、銀粒子の分散液を調製した。銀粒子の体積基準の累積５０％粒子径は３２ｎｍであった。銀粒子の体積基準の累積５０％粒子径は以下の手順で測定した。先ず、イオン交換水で約２，０００倍（質量基準）に希釈した分散液を、シリコン材料で形成された基板に塗布して、水を乾燥により除去して試料を準備した。次いで、得られた試料を利用して、３，０００個以上の銀粒子について、走査型電子顕微鏡で観察し、画像解析・計測ソフトウェア（商品名「ＷｉｎＲＯＯＦ２０１５」、三谷商事製）を利用して画像処理を行って算出した。
【００６５】
＜第１インクの調製＞
以下に示す各成分を混合して、十分撹拌した後、ポアサイズ０．８μｍのセルロースアセテートフィルター（アドバンテック製）にて加圧ろ過を行い、第１インクを得た。アセチレノールＥ１００は、川研ファインケミカル製のノニオン性界面活性剤である。インク中の銀粒子の含有量は５．０％であった。
【００６６】
・銀粒子の分散液：５０．０％
・エチレングリコール：１５．０％
・アセチレノールＥ１００：０．２％
・イオン交換水：３４．８％
＜顔料分散液の調製＞
表１に示す種類の顔料１２．０部、樹脂分散剤の水溶液２４．０部、及びイオン交換水６４．０部を混合して混合物を得た。樹脂分散剤の水溶液としては、スチレン−アクリル酸共重合体（商品名「ジョンクリル６８０」、ＢＡＳＦ製）を、酸価の０．８５倍（モル比）の水酸化カリウムで中和し、適量のイオン交換水を加えて得た、水溶性樹脂の含有量が２０．０％である水溶液を用いた。得られた混合物、及び０．３ｍｍ径のジルコニアビーズ８５部を、バッチ式縦型サンドミル（アイメックス製）に入れて、水冷しながら３時間分散させた。その後、遠心分離して粗大粒子を除去した。ポアサイズ３．０μｍのセルロースアセテートフィルター（アドバンテック製）にて加圧ろ過して、顔料の含有量が１０．０％、樹脂の含有量が４．０％である各顔料分散液を調製した。表１中、「固溶体」は、キナクリドン構造を有する顔料であるＣ．Ｉ．ピグメントバイオレット１９及びＣ．Ｉ．ピグメントレッド２０２の固溶体顔料を示す。表１には、顔料の特性を示す。
【００６７】
上記で得られた各顔料分散液を、顔料の含有量が０．００１％となるようにイオン交換水で希釈して、顔料の色相角を測定する試料を調製した。この試料について、分光光度計（商品名「Ｕ−３２００」、日立製作所製）を用いて、吸光度から色相角を算出した。その結果、顔料分散液１〜１６中の顔料の色相角ｈは、０°以上５０°以下又は３２０°以上３６０°未満の範囲内にあり、「赤系」の顔料と判定されたが、顔料分散液１７中の顔料の色相角ｈは上記範囲外であり、赤系の顔料ではないと判定された。
【００６８】
【表１】
2020069799.tif 000002
【００６９】
＜ウレタン系樹脂の合成＞
温度計、撹拌機、窒素導入管、還流管を備えた４つ口フラスコを準備した。ここに、イソホロンジイソシアネート３５．３部、数平均分子量２，０００のポリプロピレングリコール５０．４部、ジメチロールプロピオン酸１４．３部、及びメチルエチルケトン２００．０部を入れ、窒素ガス雰囲気下、８０℃で１２時間反応させた。さらに、エチレンジアミン０．６部、及びメチルエチルケトン１００．０部を添加し、６０℃で１時間反応させた。その後、４０℃まで冷却し、適量のイオン交換水を添加した後、ホモミキサーで撹拌しながら、酸価の１．０倍（モル比）の水酸化カリウムを添加した。加熱減圧下でメチルエチルケトンを留去して、ウレタン樹脂の含有量が２５．０％であるウレタン樹脂を含む液体を得た。ウレタン樹脂の重量平均分子量は１５，０００であった。
【００７０】
ウレタン樹脂の重量平均分子量は、ゲルパーミエーションクロマトグラフィーにより、ポリスチレン換算の値として求めた。ウレタン樹脂をテトラヒドロフランに添加し、２５℃で２４時間かけて溶解させ、メンブレンフィルターでろ過して、試料を調製した。試料は樹脂の含有量が約０．３％となるように調整した。この試料について、以下の条件で樹脂の重量平均分子量を測定した。
【００７１】
・測定装置：商品名「Ｗａｔｅｒｓ２６９５  Ｓｅｐａｒａｔｉｏｎｓ  Ｍｏｄｕｌｅ」、Ｗａｔｅｒｓ製
・ＲＩ（屈折率）検出器：商品名「２４１４ｄｅｔｅｃｔｏｒ」、Ｗａｔｅｒｓ製
・カラム：商品名「Ｓｈｏｄｅｘ  ＫＦ−８０６Ｍ」の４連カラム、昭和電工製
・溶離液：テトラヒドロフラン
・流速：１．０ｍＬ／ｍｉｎ
・オーブン温度：４０℃
・試料注入量：１００μＬ。
【００７２】
樹脂の重量平均分子量の算出にあたっては、標準ポリスチレン試料（商品名「ＴＳＫｇｅｌ標準ポリスチレン」の、Ｆ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００、東ソー製）を用いて作成した分子量校正曲線を使用した。
【００７３】
＜第２インクの調製＞
表２に示す各成分（単位：％）を混合して、十分撹拌した後、ポアサイズ０．８μｍのセルロースアセテートフィルター（アドバンテック製）にて加圧ろ過を行い、第２インクを得た。アセチレノールＥ１００は、川研ファインケミカル製のノニオン性界面活性剤の商品名である。表２の下段には、顔料の含有量、体積基準の累積５０％粒子径（Ｄ５０）を示した。
【００７４】
顔料の体積基準の累積５０％粒子径は、インクを純水で１００倍（体積基準）に希釈した液体を測定試料とし、動的光散乱法による粒度分布計（商品名「ナノトラックＵＰＡ−ＥＸ１５０」、日機装製）を使用して測定した。測定条件は、ＳｅｔＺｅｒｏ：３０ｓ、測定回数：３回、測定時間：１８０秒、形状：非球形、屈折率：１．５１とした。
【００７５】
【表２】
2020069799.tif 000003
【００７６】
＜評価＞
上記で調製した各インクをインクカートリッジに充填し、熱エネルギーの作用によりインクを吐出する記録ヘッドを搭載したインクジェット記録装置（ＰＩＸＵＳ  ＰＲＯ  １０−Ｓ、キヤノン製）にセットした。この記録ヘッドは、主走査方向に直交する方向に沿って、第１インク及び第２インクのそれぞれの吐出口列が配列されたものである。本実施例では、１／６００インチ×１／６００インチの単位領域（１画素）に、約３．８ｎｇのインク滴を８滴付与する条件で記録した画像を、記録デューティが１００％であると定義する。
【００７７】
第１インクは副走査方向における上流側の吐出口列のうち半分にあたる吐出口から吐出するように設定した。また、第２インクは副走査方向における下流側の吐出口列のうち半分にあたる吐出口から吐出するように設定した。そして、表３の左側に示す条件で、各評価に用いる２ｃｍ×２ｃｍのベタ画像を記録した。この際、上流側の吐出口列から先に付与するインクを吐出して記録媒体に付与した。その後、記録ヘッドを搭載したキャリッジをホームポジションに戻す間に、先のインクを付与した領域に相当する幅として副走査方向に記録媒体を搬送した。次いで、下流側の吐出口列から後に付与するインクを吐出して記録媒体に付与した。表３の左側に、第２インクの種類、付与順序、記録デューティ、各インクの付与時間差、単位領域にインクを付与する際の分割の回数（記録パス数）、銀の付与量Ｓ、顔料の付与量Ｐ、Ｐ／Ｓの値を示す。記録媒体としては、光沢紙（商品名「キヤノン写真用紙・光沢  ゴールド  ＧＬ−１０１」、キヤノン製）を用いた。この記録媒体のインク受容層は、塩化物イオンを含有する。
【００７８】
本発明においては、下記の各項目の評価基準で、ＡＡ、Ａ、及びＢを許容できるレベルとし、Ｃを許容できないレベルとした。評価結果を表３の右側に示す。
【００７９】
（発色性）
上記で得られた画像について、積分球型の分光測色計（商品名「ＣＭ−２６００ｄ」、コニカミノルタ製）を用いて、ＳＣＩモード（正反射光を含む条件）、測定径：３ｍｍ、視野角：２°、光源：Ｄ５０の条件で、彩度Ｃ＊を測定した。Ｃ＊は、ＣＩＥ（国際照明委員会）により規定されたＬ＊ａ＊ｂ＊表示系における彩度である。測定したＣ＊から、以下に示す評価基準にしたがって発色性を評価した。色の種類によって見た目で感じる好適な発色性が異なるため、色相が赤系ではない有機顔料を含有するインク１９を用いた参考例１は、括弧内の評価基準を利用した。
ＡＡ：Ｃ＊が４０以上（２５以上）であった
Ａ  ：Ｃ＊が３５以上４０未満（２０以上２５未満）であった
Ｂ  ：Ｃ＊が３０以上３５未満（１５以上２０未満）であった
Ｃ  ：Ｃ＊が３０未満（１５未満）であった。
【００８０】
（光沢性）
上記で得られた画像について、光沢度計（商品名「ＶＧ７０００」、日本電色工業製）に１０ｍｍ×１０ｍｍのアタッチメントをセットしたものを用いて、６０°鏡面光沢度を測定した。得られた光沢度（「光沢度１」とする）から、以下に示す評価基準にしたがって光沢性を評価した。
ＡＡ：光沢度１が１２０以上だった
Ａ  ：光沢度１が１１０以上１２０未満だった
Ｂ  ：光沢度１が１００以上１１０未満だった
Ｃ  ：光沢度１が１００未満だった。
【００８１】
（耐オゾン性）
上記で得られた画像を、オゾン試験機（商品名「オゾンフェードメーター」、スガ試験機製）内に載置し、オゾン濃度２．５ｐｐｍ、槽内温度２３℃、相対湿度５０％、２４時間の条件で、画像にオゾンガスを曝露させた。その後、上記の「光沢性」の評価と同様の条件で画像の２０°鏡面光沢度を測定した。得られた光沢度（「光沢度２」とする）と、「光沢性」の評価の際に測定した「光沢度１」から、光沢度の残存率（％）＝｛（光沢度２）／（光沢度１）｝×１００の値を算出した。得られた残存率から、以下に示す評価基準にしたがって、耐オゾン性を評価した。第１インクを用いていない比較例１で記録した画像は金属光沢感を呈さないため、耐オゾン性の評価を行わなかった。
ＡＡ：残存率が７０％以上だった
Ａ  ：残存率が６０％以上７０％未満だった
Ｂ  ：残存率が５０％以上６０％未満だった
Ｃ  ：残存率が５０％未満だった。
【００８２】
【表３】
2020069799.tif 000004
【図１】
2020069799.tif 000005